(57)【要約】      （修正有）【課題】水蒸気および酸素に対する透過抑制効果を向上させた、光起電力モジュール用多層バックシートを提供する。【解決手段】光起電力モジュール用多層バックシート１は、第１の外層２、第２の外層３、およびこれらの外層２，３の間に配置され、水蒸気および／または酸素に対する障壁を形成する少なくとも１つの内層４，５を有する。これらのすべての層２，３，４，５は高分子で構成されている。光起電力モジュール用多層バックシート１は、２つの外層２，３の少なくとも１つはポリアミドを含み、少なくとも１つの内層４，５は、フッ素高分子ではなく、かつポリエチレンを含まない高分子からなる。一部が芳香族であるポリエステルからなる内層４，５は、エステルアミドブロック共重合体からなる少なくとも１つの外側接着促進層６と組み合わせてのみ用いる。【選択図】図３
2012039086.tif 000002
【特許請求の範囲】
【請求項１】
第１の外層（２）、第２の外層（３）、およびこれらの外層（２，３）の間に配置され、水蒸気および／または酸素に対する障壁を形成する少なくとも１つの内層（４，５）を有し、これらの層（２，３，４，５）が高分子から構成されている、光起電力モジュール用多層バックシート（１）であって、
上記の２つの外層（２，３）の少なくとも１層がポリアミドを含み、上記の少なくとも１つの内層（４，５）が、フッ素高分子ではなく、かつポリエチレンも含まない高分子からなり、
一部が芳香族であるポリエステルからなる内層（４，５）が、エステルアミドブロック共重合体からなる少なくとも１つの外側接着促進層（６）により、ポリアミドを含む外層（２，３）の少なくとも１層と結合していることを特徴とする該光起電力モジュール用多層バックシート。
【請求項２】
上記光起電力モジュール用多層バックシート（１）の上記の２つの外層（２，３）が、ポリアミド、好ましくは同じポリアミドからなることを特徴とする請求項１記載の光起電力モジュール用多層バックシート。
【請求項３】
上記外層（２，３）の少なくとも１層または上記外層（２，３）の両層のポリアミドが、ジアミン、ジカルボン酸、ラクタムおよびアミノカルボン酸からなる群から選択された、直鎖状および／または分岐状の、脂肪族モノマーおよび／または脂環族モノマーおよび／または芳香族モノマーに基づいて構成されていることを特徴とする請求項２記載の光起電力モジュール用多層バックシート。
【請求項４】
上記外層（２，３）の少なくとも１層または両層が、ＰＡ１２、ＰＡ１１、ＰＡ６１０、ＰＡ６１２、ＰＡ１０１０、ＰＡ１０１２およびＰＡ  ＭＡＣＭ１２並びにそれらの混合物を含む群から選択されることを特徴とする請求項１から３のいずれか一つに記載の光起電力モジュール用多層バックシート。
【請求項５】
上記の少なくとも１つの内層（４，５）が、ＰＶＤＣ、ＣＯＣ、ＰＰ、ＥＶＯＨ、ＰＰＳ、ＰＳＵ、ＰＥＳＵ、ＰＰＳＵ、ＰＥＥＫ、ＬＣＰ、ＰＩおよびＰＡＩを含む群から選択され、好ましくはＣＯＣが無水マレイン酸で修飾されていることを特徴とする請求項１から４のいずれか一つに記載の光起電力モジュール用多層バックシート。
【請求項６】
上記光起電力モジュール用多層バックシート（１）が少なくとも２つまたは３つの内層（４，５，８）を含み、少なくとも２つの場合には、該内層（４，５）の１層はＥＶＯＨからなり、２番目の層は好ましくはＰＶＤＣからなることを特徴とする請求項１から５のいずれか一つに記載の光起電力モジュール用多層バックシート。
【請求項７】
内層（４，５，８）の少なくとも１面と、上記の２つの外層（２，３）の一方の内面との間に外側接着促進層を配置することを特徴とする請求項１から６のいずれか一つに記載の光起電力モジュール用多層バックシート。
【請求項８】
第１の内層（４）、第２の内層（５）および／または第３の内層（８）のそれぞれの１面の間に内側接着促進層が配置されていることを特徴とする請求項６または７に記載の光起電力モジュール用多層バックシート。
【請求項９】
接着促進層（６，７，９）の材料が、アクリート、エポキシド、ポリウレタン（ＰＵＲ）、修飾ポリオレフィン、アイオノマーおよびエチレンビニルアセテート（ＥＶＡ）を含む群から選択されることを特徴とする請求項７または８に記載の光起電力モジュール用多層バックシート。
【請求項１０】
上記の少なくとも１つの内層（４，５）の材料が、ＰＢＴ、ＰＥＴおよびＰＥＮを含む一部が芳香族であるポリエステルからなる群から選択される一方、エステルアミドブロック共重合体からなる近接する外側接着促進層（６）を有し、該エステルアミドブロック共重合体は、上記の接着促進層に近接する層（２，３，４，５）と相溶性であるブロックを有することを特徴とする請求項１から４のいずれか一つに記載の光起電力モジュール用多層バックシート。
【請求項１１】
エステルアミドブロック共重合体からなる外側接着促進層（６）の該ブロックは、内層（４，５）の一部が芳香族であるポリエステルと、外層（２，３）のポリアミドに対応し、これらとエステルアミドブロック共重合体からなる該外側接着促進層（６）が接することを特徴とする請求項１０記載の光起電力モジュール用多層バックシート。
【請求項１２】
光起電力モジュール用多層バックシート（１）が、一部が芳香族であるポリエステルからなる内層（４）を含み、該内層はその両面のそれぞれが、エステルアミドブロック共重合体からなる１つの外側接着促進層（６）により、ポリアミドからなる２つの外層（２，３）と結合していることを特徴とする請求項１０または１１に記載の光起電力モジュール用多層バックシート。
【請求項１３】
光起電力モジュール用多層バックシート（１）が、共押し出しされていることを特徴とする請求項１０から１２のいずれか一つに記載の光起電力モジュール用多層バックシート。
【請求項１４】
外層（２，３）の１層または両層のポリアミドが、白色顔料、紫外線安定化剤、紫外線吸収剤、酸化防止剤、熱安定剤、加水分解安定剤、架橋活性化剤、難燃剤、層状シリケート、フィラー、着色剤、補強剤、接着促進剤および耐衝撃性改良剤からなる群から選択された添加剤を含むことを特徴とする請求項１から１３のいずれか一つに記載の光起電力モジュール用多層バックシート。
【請求項１５】
光起電力モジュール用多層バックシート（１）が、白色顔料を含み、かつ反射率が少なくとも９２％であり、白色顔料が好ましくは酸化チタンであることを特徴とする請求項１から１４のいずれか一つに記載の光起電力モジュール用多層バックシート。
【請求項１６】
外層（２，３）の高分子またはポリアミドが、架橋ポリアミドからなり、架橋ＰＡ１０１０および架橋ＰＡ１２が好ましい材料であることを特徴とする請求項１から１５のいずれか一つに記載の
【請求項１７】
第１の外層（２）、第２の外層（３）、およびこれらの外層（２，３）の間に配置され、水蒸気および／または酸素に対する障壁を形成する少なくとも１つの内層（４，５）を有し、これらの層（２，３，４，５）が高分子から構成されている、光起電力モジュール用多層バックシート（１）の製造方法であって、
２つの外層（２，３）の少なくとも一方がポリアミドで形成され、少なくとも１つの内層（４，５）がフッ素高分子ではなく、かつポリエチレンも含まない高分子からなり、
一部が芳香族であるポリエステルからなる内層（４，５）を、エステルアミドブロック共重合体からなる外側接着促進層（６）と組み合わせてのみ用いることを特徴とする該製造方法。
【請求項１８】
２つの外層（２，３）が１種のポリアミド成形混合物からそれぞれ押し出されるとともに、少なくとも１つの内層（４，５）上に共押し出しまたは積層され、必要に応じて接着促進層を用いることを特徴とする請求項１７記載の光起電力モジュール用多層バックシートの製造方法。
【請求項１９】
２つの外層（２，３）と少なくとも２つの内層（４，５）とで形成され、内層の少なくとも１つの層がＥＶＯＨで形成され、かつ内層の第２の層が好ましくはＰＶＤＣで形成されていることを特徴とする請求項１７または１８に記載の光起電力モジュール用多層バックシートの製造方法。
【請求項２０】
２つの外層（２，３）の少なくとも１つが、ＰＶＤＣからなる内層（４）の上に積層され、必要に応じて接着促進層を用いることを特徴とする請求項１７から１９のいずれか一つに記載の光起電力モジュール用多層バックシートの製造方法。
【請求項２１】
２つの外層（２，３）の少なくとも１つが、ＣＯＣまたはＥＶＯＨからなる内層（４）の上に共押し出しまたは積層され、必要に応じて接着促進層を用いることを特徴とする請求項１７から１９のいずれか一つに記載の光起電力モジュール用多層バックシートの製造方法。
【請求項２２】
光起電力モジュール用多層バックシート（１）が共押し出しにより製造され、一部が芳香族であるポリエステルからなる内層（４）を含み、該内層はその両面がそれぞれ、エステルアミドブロック共重合体からなる１つの外側接着促進層（６）により、ポリアミドからなる２つの外層（２，３）と結合していることを特徴とする請求項１７記載の光起電力モジュール用多層バックシートの製造方法。
【請求項２３】
ポリアミドを架橋するために、外層（２，３）用ポリアミド溶融物に架橋活性化剤を添加することを特徴とする請求項１７から２２のいずれか一つに記載の光起電力モジュール用多層バックシートの製造方法。
【請求項２４】
２つの外層（２，３）をフィルムとして押し出し、その押し出されたフィルムの架橋を高エネルギー放射、好ましくは電子放射を用いて開始することを特徴とする請求項１７から２１のいずれか一つに記載の光起電力モジュール用多層バックシートの製造方法。
【請求項２５】
架橋活性化剤を、トリメチロールプロパントリメタクリレートおよびトリアリルイソシアヌレートからなる群から選択することを特徴とする請求項２３または２４に記載の光起電力モジュール用多層バックシートの製造方法。
【請求項２６】
請求項１から１６のいずれか一つに記載の光起電力モジュール用バックシートの使用、または請求項１７から２５のいずれか一つに記載の製造方法の光起電力モジュールの製造における使用。
【発明の詳細な説明】
【技術分野】
【０００１】
本発明は、光起電力モジュール、すなわち光電発電用システムに関する。１個の太陽電池が実質的に平坦な光起電力モジュールとして配置され、あるいは複数の太陽電池が表面上で結合および相互に連結されている。現在の技術においては、太陽電池はほとんどの場合、入射光を電気エネルギーに直接変換する半導体材料で構成されている。この目的のため、シリコンが半導体材料として主に使用されている。大規模光起電力太陽光発電所では多数のモジュールが直列に連結され、高電圧装置および高電力装置を提供している。
【背景技術】
【０００２】
従来の薄膜シリコン材料に代えて化合物ＣｕＩｎ１−ｘＧａｘＳｅ２（ＣＩＧＳ）を用いることは公知であり、該化合物は、ＣｄＴｅ（テルル化カドミウム）とともに、高効率の薄膜太陽電池用の最も有望な材料の一つと見なされている（ＥＰＭＡのウェブサイト、薄膜および光起電力研究所）。ＥＰＭＡ研究所は、ガラス基板上のＣＩＧＳで最大１８．１％の効率を達成した。フライブルグ（ドイツ）の「フライブルグ太陽エネルギーシステム研究所」は、可撓性の高分子基材薄膜太陽電池で、１７．６％の効率を証明した。高分子フィルムを基材とする太陽電池の製造方法は、一体的に連結された太陽電池モジュールのロールツーロール（roll-to-roll）製法に適用できる。有機半導体の使用も検討されている（Carsten Deibel, Thomas Strobel, Vladimir Dyakonov：「高分子−フラーレン混合物における効率的なポーラロン対解離の起源」：Physical Review Letters;Phy.Rev.Lett.103,036402、２００９年７月１６日発行）。
【０００３】
金属ナノ粒子または金属ナノ構造体（それぞれがｎ型ドープまたはｐ型ドープの電荷輸送層の間に配置されている）を含む高効率の複数の光起電力素子は、米国特許出願公開第２０１０／００００５９８Ａ１号明細書により公知である。
【０００４】
光起電力モジュールは、積層体として平板状に通常配置されている。例えば特別なガラスからなるガラス板または適切な透明高分子または透明な多層複合体がその上面に配置されている。この下に湿分の侵入を防止するために、好ましくはエチレンビニルアセテート（ＥＶＡ）からなるフィルムを設けるが、該フィルムは、上記の透明なガラス板と実際の太陽電池（複数のシリコンディスクまたは１個のシリコンディスク）とを結合し、あるいは包み込む。ＥＶＡからなる別のフィルムが、太陽電池の底面と、モジュールの裏面保護層となるバックシートとを結合する。真空プレス中で熱固化させることにより、これらの層は結合する（熱プレスの間、ＥＶＡによりそれらの層が互いに接着する）。層材料は、逆の順番でプレス中にまず配置され、それにより、ガラス板は積層時には他の層に対して固い基材として作用する。このようにして太陽電池は、弾性を有し透明なＥＶＡホットメルト接着剤の中に埋め込まれ、ガラスとバックシートとの間に封入される、すなわち、湿分の侵入に対して封止される。ＥＶＡ高分子だけでなく、別の封入材料、例えばＰＶＢ、ＴＰＵまたはシリコーン高分子の使用が増加している。上述の光起電力モジュールのバックシートが本発明の主要な主題である。
【０００５】
この技術的背景についての優れた説明が、国際特許出願公開ＷＯ９４／２２１７２Ａ１号パンフレットに記載されている。テドラー（Ｔｅｄｌａｒ：イ・アイ・デュポン・ド・ヌムール・アンド・カンパニーの登録商標）は、ポリビニルフルオライド（ＰＶＦ）からなるフィルムであり、その特許文献の中では好ましいバックシートとして記載されている。Ｔｅｄｌａｒのバックシートは、実際には、３層フィルム（ＰＶＦ／ＰＥＴ／ＰＶＦ）の状態で通常使用されている。国際特許出願公開ＷＯ９４／２２１７２Ａ１号パンフレットは、裏面モジュール層に可能な材料として、ポリオレフィン、ポリエステル、各種ポリアミド（ナイロン）、ポリエーテルケトン、フッ素高分子等の熱可塑性材料をさらに開示している。
【０００６】
光起電力モジュール用の封止材料としてのポリアミドの使用は、国際特許出願公開ＷＯ２００８／１３８０２１Ａ２号パンフレットの焦点となっている。この文献は、（裏面）封止材料として、フッ素高分子とポリエステル（すなわちＰＶＦとＰＥＴ）からなる多層フィルム複合体の従来技術について最初に言及している。エチレンビニルアセテート（ＥＶＡ）からなる固定材料に対するこの封止材料の接着力が弱いので、国際特許出願公開ＷＯ２００８／１３８０２１Ａ２パンフレットでは、封止材料として、すなわち、光起電力モジュールのバックシートに使用する材料として、ポリアミド（ＰＡ）を提案している。各種ポリアミドが具体的に記載されている：ＰＡ６、ＰＡ６６、ＰＡ７、ＰＡ９、ＰＡ１０、ＰＡ１１、ＰＡ１２、ＰＡ６９、ＰＡ６１０、ＰＡ６１２、ＰＡ６−３−Ｔ、ＰＡ６Ｉおよびポリフタルアミド（ＰＰＡ）。文献国際特許出願公開ＷＯ２００８／１３８０２１Ａ２号パンフレットは、上述のＰＡ種の使用に関し、複合フィルムおよび単層フィルムのいずれの使用についても実験に基づく証拠を示していない。
【０００７】
Proc.of SPIE(2008)Vol.7048「光起電力電池、光起電力モジュール、光起電力部品および光起電力システムの信頼性」,70480C/1-10の中で発表されたS.B.Levyによる「バイオ系バックシート」という技術文献にも、ポリアミド１１が可能性のあるバックシート材料として説明されている。この文献では、ナイロン１１（すなわちＰＡ１１）は、持続可能な原料源（ひまし油）であるので、バックシート材料として有用であると考えられている。ＰＡ１１はさらに安定であること（すなわち、生分解性ではない）も開示されており、それにより、環境に優しい太陽発電に使用するにことに興味が持たれている。実際にはナイロン１１は単独では使用されず、他のフィルム材料（例えばセルロース）を含む複合体の状態でバックシートとして使用することが開示されている。
【０００８】
S.B.Levyも第１発明者となっている米国特許出願公開ＵＳ２００９／０１０１２０４Ａ１号明細書も、同じ結論に至っている。この場合、ポリアミド１１（ナイロン−１１層５１０）は、特定の電気絶縁性紙（５０５）との複合体の状態で、光起電力バックシート（５００）として使用されている（図５および各説明）。ポリアミド１１は、上記の紙の上に押し出し塗工により塗布されている。
【０００９】
国際特許出願公開ＷＯ２００８／１３８０２２Ａ１パンフレットも、ポリアミド１２を光起電力モジュールの保護フィルム用の層材料として記載しており、さらに各フィルム複合体が、ポリエステル（ＰＥＴまたはＰＥＮ）またはフッ素高分子（ＥＴＦＥ）から選択された輸送材料層から主としてなることも述べている。
【００１０】
光起電力モジュールとしての多層積層体は従来技術から公知である。日本国特許出願公開である特開２００４−２２３９２５Ａ号明細書は、例としてそのような多層積層体を開示しており、該多層積層体が耐湿性および耐浸透性を有し、かつ耐候性を有することを開示している。少なくとも一つの第１層がポリプロピレン（ＰＰ）系樹脂からなる。第２層が、密度０．９４〜０．９７ｇ／ｃｍ３のポリエチレン（ＰＥ）からなる。その第２層は、第１層の片面または両面に積層されている。
【００１１】
多層構造体の同様の耐久性については、欧州特許出願公開ＥＰ１９５６６６０Ａ１号明細書により公知である。この多層積層体は、耐加水分解層（メートルトン当たり１５当量未満の末端カルボキシル基を有するポリエステル樹脂からなる）と、該耐加水分解層上に積層されたＰＰ樹脂層を含んでいる。ＰＶＤ法またはＣＶＤ法（物理的または化学的蒸着）により製造される金属酸化物からなる別の障壁層も開示されている。例えば、アルミニウムまたはシリコンが出発物質として使用されている。
【００１２】
米国特許第６，５２１，８２５Ｂ２号明細書では、別の方法が検討されており、その方法では、軽量で薄く、耐久性があり、向上した耐湿性、および優れた電気絶縁性を有する多層バックシートを用いている。この光起電力モジュール用多層バックシートは、耐熱層と耐候層の２つの間に配置された、耐湿性を有する中間層を有している。耐湿性を有する該中間層は、基層面上に堆積した無機酸化物からなる層を有している。
【００１３】
さらに別の方法が国際特許出願公開ＷＯ２００９／０８５１８２Ａ２号パンフレットにおいて検討されており、該方法では以下の構成からなる共押し出しされた多層バックシートを用いる：
１）フッ素高分子（例えば、ポリビニリデンフルオライド＝ＰＶＤＦ）を含む第１の外層、
２）ポリエステルまたはポリカーボネート（またはそれらの組み合わせ）と、アクリル樹脂またはメタクリル樹脂を主成分とするあるいはアルカリスズ酸化物を主成分とする相剤（phase agent）を含む内層、および
３）フッ素高分子、ポリオレフィンまたはポリオレフィンホットメルト接着剤を含む第２の外層を含む。
【００１４】
ＰＶＤＦを主成分とする光起電力モジュール用多層バックシートは、さらに、例えば国際特許出願公開ＷＯ９４／２２１７２Ａ１号パンフレット、国際特許出願公開ＷＯ２００８／１５７１５９Ａ１号パンフレット等の文献により公知である。ちなみに、国際特許出願公開ＷＯ２００８／１５７１５９Ａ１号パンフレットは、アルミニウム、ポリエチレンテレフタレート（ＰＥＴ）、ポリエチレンナフタレート（ＰＥＮ）、またはエチレンビニルアルコール共重合体（ＥＶＯＨ）をフッ素高分子と組み合わせて蒸気に対する障壁として用いることができることを開示している。これに対し、国際特許出願公開ＷＯ２００９／０６７４２２号パンフレットおよび国際特許出願公開ＷＯ２００９／１１１１９４Ａ１号パンフレットは、太陽電池の受光面上に取り付けるガラス代替物としてＰＶＤＦを主成分とする層を開示している。
【００１５】
受光面と裏面を有する太陽電池は、国際特許出願公開ＷＯ２００８／０９７６６０Ａ１号パンフレットから公知である。太陽電池は、さらに、ポリビニルブチラール（ＰＶＢ）からなる硬い埋入（encasing）層を有する。該埋入層は、太陽電池の受光面または裏面に接し、ＰＶＢ成分はＰＶＢ成分の全重量の１０〜２３重量％の可塑剤を含み、ＰＶＢ成分を含む高分子マトリックスで太陽電池を包み込む。
また、ＰＶＢを主成分とする光起電力モジュールは、文献国際特許出願公開ＷＯ２００８／１３８０２２Ａ１号パンフレットにより公知である。
【００１６】
ポリアミドをグラフトした、反応性側鎖を有するポリオレフィンは、光起電力モジュールの保護バックシート用の別の可能性のある材料として、国際特許出願公開ＷＯ２０１０／０６９５４６Ａ２号パンフレットから公知である。
【００１７】
各種ポリアミド（ＰＡ１２、ＰＡ１０１０、ＰＡ６１０、ＰＡ６１２、またはＰＡ  ＭＡＣＭ１２）から製造された光起電力モジュール用単層バックシート、すなわちこれらのポリアミドから製造された光起電力モジュール用単層バックシートにおいて、８０℃以上の温度では比較的速く黄色に変色する傾向があることが認められた。上記のポリアミドから製造したバックシートの場合、光を反射するという必要な特性が低下する可能性がある。フィルムが酸素の影響を受けないようにできれば、この黄色化はかなり低減できる。また、光起電力モジュールの電気部品は湿度の影響を受けやすいことは知られている。湿度の高い気候で長期間使用する場合、光起電力モジュールのバックシート材料に水蒸気が浸透すると、光起電力モジュールの動作能力はかなり低下する。
【先行技術文献】
【特許文献】
【００１８】
【特許文献１】米国特許出願公開第２０１０／００００５９８Ａ１号明細書
【特許文献２】国際特許出願公開ＷＯ９４／２２１７２Ａ１号パンフレット
【特許文献３】国際特許出願公開ＷＯ２００８／１３８０２１Ａ２号パンフレット
【特許文献４】米国特許出願公開ＵＳ２００９／０１０１２０４Ａ１号明細書
【特許文献５】国際特許出願公開ＷＯ２００８／１３８０２２Ａ１号パンフレット
【特許文献６】特開２００４−２２３９２５Ａ号明細書
【特許文献７】欧州特許出願公開ＥＰ１９５６６６０Ａ１号明細書
【特許文献８】米国特許第６，５２１，８２５Ｂ２号明細書
【特許文献９】国際特許出願公開ＷＯ２００９／０８５１８２Ａ２号パンフレット
【特許文献１０】国際特許出願公開ＷＯ９４／２２１７２Ａ１号パンフレット
【特許文献１１】国際特許出願公開ＷＯ２００８／１５７１５９Ａ１号パンフレット
【特許文献１２】国際特許出願公開ＷＯ２００９／０６７４２２号パンフレット
【特許文献１３】国際特許出願公開ＷＯ２００９／１１１１９４Ａ１号パンフレット
【特許文献１４】国際特許出願公開ＷＯ２００８／０９７６６０Ａ１号パンフレット
【特許文献１５】国際特許出願公開ＷＯ２０１０／０６９５４６Ａ２号パンフレット
【非特許文献】
【００１９】
【非特許文献１】Carsten Deibel, Thomas Strobel, Vladimir Dyakonov：「高分子−フラーレン混合物における効率的なポーラロン対解離の起源」：Physical Review Letters;Phy.Rev.Lett.103,036402、２００９年７月１６日発行
【非特許文献２】Proc.of SPIE(2008)Vol.7048「光起電力電池、光起電力モジュール、光起電力部品および光起電力システムの信頼性」,70480C/1-10
【発明の概要】
【発明が解決しようとする課題】
【００２０】
そこで、本発明は、水蒸気および酸素に対する透過抑制効果を向上させた、別の光起電力モジュール用多層バックシートを提供するという目的に基づくものである。
【課題を解決するための手段】
【００２１】
本発明の目的は、請求項１の特徴を有する光起電力モジュール用多層バックシートに基づく第１の態様により達成される。この光起電力モジュール用多層バックシートは、第１の外層、第２の外層、およびこれらの外層の間に配置され、水蒸気および／または酸素に対する障壁を形成する少なくとも１つの内層を有し、これらの層が高分子からなる。本発明の光起電力モジュール用多層バックシートは、２つの外層の少なくとも１層がポリアミドを含むことを特徴とする。上記の少なくとも１つの内層は、フッ素高分子ではなく、かつポリエチレンも含まない高分子からなる。一部が芳香族ポリエステルからなる内層は、エステルアミドブロック共重合体からなる少なくとも１つの外側接着促進層（outer adhesion promoter）により、ポリアミドを含む外層の少なくとも１層と常に結合している。
【００２２】
本発明の目的は、請求項１７の特徴を有する光起電力モジュール用多層バックシートの製造方法に基づく第２の態様により達成される。本発明の光起電力モジュール用多層バックシートは、第１の外層、第２の外層、およびこれらの外層の間に配置され、水蒸気および／または酸素に対する障壁を形成する少なくとも１つの内層を有し、これらの層が高分子からなる。本発明の光起電力モジュール用多層バックシートの製造方法は、２つの外層の少なくとも１層がポリアミドで形成され、少なくとも１つの内層がフッ素高分子ではなく、かつポリエチレンも含まない高分子からなる。一部が芳香族であるポリエステルからなる内層は、エステルアミドブロック共重合体からなる外側接着促進層とともに常に用いられる。
【００２３】
また、本発明の光起電力モジュール用多層バックシートまたは本発明の光起電力モジュール用多層バックシートの製造方法の好ましい特徴は、従属クレームにおいてそれぞれ規定されている。本発明の光起電力モジュール用多層バックシートまたはそれらの製造方法は、光起電力モジュールの製造時に好適に使用される。
【００２４】
本発明では、以下の定義が用いられる：
「ポリアミド」という用語は以下のものを含むものとして理解されなくてはならない：
・ホモポリアミドおよび
・コポリアミド。
【００２５】
「ポリアミドブレンド」という用語は以下のものを含むものとして理解されなくてはならない：
・ホモポリアミドおよびコポリアミドの混合物（ブレンド）；
・ホモポリアミドの混合物、および
・コポリアミドの混合物。
【００２６】
「ポリアミド成形混合物」は、ポリアミドおよび／またはポリアミドブレンドを含む成形混合物を意味し、該ポリアミド成形混合物は添加物を含んでもよい。
【００２７】
本発明の利点は以下の通りである：
１．本発明の光起電力モジュール用多層バックシートの好ましい態様では、ＰＶＤＣからなる内層は、接するポリアミド外層（および太陽電池の電気部品も）を、特に水蒸気の侵入から保護し、かつこのポリアミド層は大気中の酸素の侵入からも保護し、それにより黄色化からも保護する。
２．本発明の光起電力モジュール用多層バックシートの好ましい態様では、ＥＶＯＨからなる内層が、太陽電池に最も近接するポリアミド外層を大気中の酸素の侵入から保護する。
３．本発明の光起電力モジュール用多層バックシートの特に好ましい態様では、ＰＶＤＣからなる内層およびＥＶＯＨからなる内層が、太陽電池に最も近接するポリアミド外層および太陽電池自体を水蒸気および空気中の酸素の侵入からより効果的に保護する。
４．本発明の光起電力モジュール用多層バックシートの別の好ましい態様では、ＣＯＣからなる内層およびＥＶＯＨからなる内層が、太陽電池に最も近接するポリアミド外層および太陽電池自体を水蒸気および空気中の酸素の侵入からより効果的に保護する。
５．本発明の光起電力モジュール用多層バックシートの好ましくかつ特に費用効果に優れた態様では、ＰＰからなる内層およびＥＶＯＨからなる内層が、太陽電池に最も近接するポリアミド外層および太陽電池自体を水蒸気および空気中の酸素の侵入からより効果的に保護する。
６．本発明の光起電力モジュール用多層バックシートは、太陽電池に最も近接するポリアミド外層の黄色化を効果的に防止し（特に大気中の酸素に対する透過抑制効果の増大により）、それによりポリアミド外層は、太陽電池の裏側で白色反射層としての特性を十分に保持することができるので、太陽電池の電気収率を高いレベルに維持できる。
７．本発明の光起電力モジュール用多層バックシートは、太陽電池に最も近接するポリアミド外層が電気絶縁層としての特性を十分に保持できるように効果的に作用し（特に水蒸気に対する透過抑制効果の増大により）、起こりうる短絡電流により電気部品の性能が損なわれるのを防止する。
８．一部が芳香族ポリエステルからなる透過抑制層を、エステルアミドブロック共重合体とともに、外層またはポリアミドからなる層に対する接着促進層として用いる場合、本発明の光起電力モジュール用多層バックシートは、１段階の共押し出しにより非常に経済的に製造することができ、それは接着剤を用いて各フィルムを積層することが不要だからである。
【００２８】
ここで、より十分な理解のために、以下の点に注意する必要があり、すなわち、仕上げ後のまたは完成した光起電力モジュールからわかるように、太陽電池に最も近接するあるいは太陽電池に面する多層バックシートの外層は、熱真空プレスで他の部材と結合した後では、外層ではなく中間層であることを明らかに示している。
【図面の簡単な説明】
【００２９】
付属の図は、本発明の好ましい態様を示すものであり、該態様の図示のためにだけ用いており、本発明の範囲を限定するものではない。
【図１】本発明の第１の態様に基づき、２つの外層と１つの内層を有する光起電力モジュール用多層バックシートを示す。
【図２】本発明の第２の態様に基づき、２つの外層と１つの内層を有する光起電力モジュール用多層バックシートを示す。
【図３】本発明の第３の態様に基づき、２つの外層と２つの内層を有する光起電力モジュール用多層バックシートを示す。
【図４】本発明の第４の態様に基づき、２つの外層と２つの内層を有する光起電力モジュール用多層バックシートを示す。
【図５】本発明の第５の態様に基づき、２つの外層と２つの内層を有する光起電力モジュール用多層バックシートを示す。
【図６】本発明の第６の態様に基づき、２つの外層と３つの内層を有する光起電力モジュール用多層バックシートを示す。
【発明を実施するための形態】
【００３０】
図１は、光起電力モジュール用多層バックシート１を示し、該バックシートは、第１の外層２、第２の外層３、および該外層２，３の間に配置され、水蒸気透過抑制層および／または酸素透過抑制層を形成する内層４を含み、これら層は高分子からなる。２つの外層２，３の少なくとも１つの層、好ましくは両方の層２，３がポリアミドを含み、この場合、本第１の態様の特に好ましい変形例として両方の外層２，３が同じポリアミドからなる。
【００３１】
太陽電池に最も近接するバックシートの少なくとも外層は透明でもよく、その下に配置された内層が白色顔料を含む反射層として配置されてもよい。好ましくは、該白色顔料が二酸化チタンの場合には反射率が少なくとも９２％以上である。太陽電池に最も近接するバックシートの外層を代わりにまたは好ましく反射層として配置し、白色顔料を含有させてもよく（好ましくは二酸化チタンを）、それにより好ましくは少なくとも９２％の反射率が得られる。
【００３２】
透明なポリアミドは、脂肪族モノマー、脂環族モノマーおよび／または芳香族モノマーからなり、ホモポリアミドおよびコポリアミドの両方を含む。微結晶ポリアミドだけでなく非晶質ポリアミドも透明である。微結晶ポリアミドはもはや完全に非晶質ではないが、
微結晶構造に基づく結晶子を含み、該結晶子は光の波長より小さいので見ることはできない。そのため微結晶ポリアミドは目には透明である。特に好ましい透明ポリアミドは、ＰＡ１２／ＭＡＣＭＩ、ＰＡ  ＭＡＣＭ１２／ＰＡＣＭ１２およびＰＡ  ＭＡＣＭＩ／ＭＡＣＭＴ／１２等のコポリアミドだけでなく、ＰＡ  ＭＡＣＭ１２およびＰＡ  ＰＡＣＭ１２等のホモポリアミド、およびこれらポリアミドの混合物またはブレンドである。
【００３３】
好ましくは、少なくとも１つの外層または両方の外層２，３に用いるポリアミドは、ジアミン、ジカルボン酸、ラクタムおよびアミノカルボン酸からなる群から選択された、直鎖状および／または分岐状の脂肪族モノマーおよび／または脂環族モノマーおよび／または芳香族モノマーに基づいて構成されたポリアミドに関するものであり、例えばＰＡ１１、ＰＡ１２、ＰＡ６１０、ＰＡ６１２、ＰＡ１０１０、ＰＡ１０１２、ＰＡ１０６、ＰＡ１０６／１０Ｔ、ＰＡ６１４、ＰＡ６１８およびＰＡ  ＭＡＣＭ１２またはそれらの混合物であり、および前述の透明ポリアミドの群である。以下のポリアミドも、外層２，３を製造するのに好ましいものである：ＰＡ６、ＰＡ６６、ＰＡ７、ＰＡ９、ＰＡ１０、ＰＡ６９、ＰＡ−３―Ｔ、ＰＡ６Ｉ、ポリフタルアミドおよび他の可能な芳香族ポリアミドまたは一部が芳香族であるポリアミドおよびこれらすべての種類についてのコポリアミドである。
【００３４】
ポリアミドのために選択されるモノマーは、平均して少なくとも６個および最大１７個の炭素原子を含む（すなわち、ポリマー中に含まれる他のモノマーが、それぞれ６個を越える炭素原子を含む場合には、各モノマーは、６個未満の炭素原子を含んでもよい）。ポリアミドのために選択されるモノマーは、平均して少なくとも６個および最大１７個の炭素原子を含むという事実のために、各モノマーの選択範囲は下側に広がることになり（ポリアミド中に含まれる各モノマーは少なくとも６個の炭素原子を持つべきであるというより厳しい条件と比較すれば）、かつ該選択範囲は、任意の短いモノマー（例えば短鎖のジアミン）が、同じポリアミド中の他の種類の長いモノマー（例えば長鎖のジカルボン酸）により補償されあるいは過補償され、それにより平均が少なくとも６個の炭素原子となる（および最大１７個の炭素原子）という考察に基づく。平均に対する条件は満たされるが、すべてのモノマーが少なくとも６個の炭素原子を含まないポリアミドの一例として、ＰＡ４１２があり、４個の炭素原子としてジアミンブタンジアミンおよび１２個の炭素原子としてジカルボン酸ドデカンジオン酸からなる。
【００３５】
モノマーは、ジアミン、ジカルボン酸、ラクタム、およびアミノカルボン酸並びにそれらの混合物からなる群から選択される。ラクタムとアミノカルボン酸を用いたポリアミドは架橋されていることが好ましい。ジアミンとジカルボン酸を用いた前述の範囲のポリアミドは、非架橋型および架橋型の両方の好ましい変形例を示している。別の変形例ではポリアミドは非架橋型であってもよく、例えばＴＡＩＣ等の架橋活性剤を前に含んでいてもよく、火により架橋し、ポリアミドのたれを防ぐ。
【００３６】
既に説明したように、ポリアミドは脂肪族モノマーに加えて脂環族モノマーを含んでもよく、以下のものが好ましい：ＣＨＤＡ（シクロヘキサンジカルボン酸の脂環族モノマー化合物の略称、１，４−ＣＨＤＡも属する。）、ＢＡＣ（ビスアミノシクロヘキサンの略称）、ＰＡＣＭ（４，４’−ジアミノジシクロヘキシルメタン）、ＭＡＣＭ（３，３’−ジメチル−４，４’−ジアミノジシクロヘキシルメタン）、および脂環族ジアミンの混合物。
【００３７】
好ましい態様として、ポリアミドは以下の群から選択される：ポリアミド４Ｘ（Ｘは１２から１８個の炭素原子を有する直鎖状脂肪族ジカルボン酸）、ポリアミド４Ｘ架橋体、ポリアミド９架橋体、ポリアミド９９、ポリアミド９９架橋体、ポリアミド９１０、ポリアミド９１０架橋体、ポリアミド１０１０、ポリアミド１０１０架橋体、ポリアミド１１架橋体、ポリアミド１２架橋体、ポリアミド１０１０／１０ＣＨＤＡ、ポリアミド１０１０／１０ＣＨＤＡ架橋体、ポリアミド６１０／１０ＣＨＤＡ、ポリアミド６１０／１０ＣＨＤＡ架橋体、ポリアミド６１２／１０ＣＨＤＡ、ポリアミド６１２／１０ＣＨＤＡ架橋体、ポリアミド９１０／１０ＣＨＤＡ、ポリアミド９１０／１０ＣＨＤＡ架橋体、ポリアミド９１２／１０ＣＨＤＡ、ポリアミド９１２／１０ＣＨＤＡ架橋体、ポリアミド１０１２／１０ＣＨＤＡ、ポリアミド１０１２／１０ＣＨＤＡ架橋体、ポリアミド６１０／１２ＣＨＤＡ、ポリアミド６１０／１２ＣＨＤＡ架橋体、ポリアミド６１２／１２ＣＨＤＡ、ポリアミド６１２／１２ＣＨＤＡ架橋体、ポリアミド９１０／１２ＣＨＤＡ、ポリアミド９１０／１２ＣＨＤＡ架橋体、ポリアミド９１２／１２ＣＨＤＡ、ポリアミド９１２／１２ＣＨＤＡ架橋体、ポリアミド１０１２／１２ＣＨＤＡ、ポリアミド１０１２／１２ＣＨＤＡ架橋体、ポリアミド１２１２／１２ＣＨＤＡ、ポリアミド１２１２／１２ＣＨＤＡ架橋体、ポリアミド１２１２／１０ＣＨＤＡ、ポリアミド１２１２／１０ＣＨＤＡ架橋体、ポリアミド１０１２、ポリアミド１０１２架橋体、ポリアミド１０１４、ポリアミド１０１４架橋体、ポリアミド１２１２、ポリアミド１２１２架橋体、ポリアミド１２１０、ポリアミド１２１０架橋体、ポリアミドＭＡＣＭＹ（Ｙは９〜１８個の炭素原子を有する直鎖状脂肪族ジカルボン酸）、ポリアミドＭＡＣＭＹ架橋体、ポリアミドＰＡＣＭＹ、ポリアミドＰＡＣＭＹ架橋体、ポリアミドＭＡＣＭＹ／ＰＡＣＭＹ、ポリアミドＭＡＣＭＹ／ＰＡＣＭＹ架橋体、およびそれらの混合物。ポリアミドを、ポリアミド１２架橋体だけでなく、ポリアミド１０１０とポリアミド１０１０架橋体からなる群から選択することが特に好ましい。また、２つの外層は、異なるポリアミドおよび／またはポリアミドブレンドを含んでもよい（表１参照）。
【００３８】
少なくとも１つの内層４，５は、フッ素高分子ではない高分子からなり、さらにポリエチレンも内層としては除かれる。水蒸気および／または酸素に対する透過抑制能を有する高分子は、内層として好ましい。少なくとも１つの内層４，５として好ましい高分子は、一方では従属クレーム５で言及され、他方では従属クレーム１０で言及されている。クレーム１またはクレーム１０では、内層用の透過抑制高分子として一部が芳香族であるポリエステルが選択され、本発明の光起電力モジュール用多層バックシート１４において、エステルアミドブロック共重合体からなる少なくとも１つの接着促進層とともにのみ用いられる。エステルアミドブロック共重合体接着促進層とポリエステルの組み合わせは、国際特許公開ＷＯ２００８／１３８０２２Ａ１パンフレットからは予期されない。
【００３９】
少なくとも１つの内層４，５の特に好ましい材料は、ポリビニリデンクロライド（ＰＶＤＣ）である。そのＰＶＤＣ材料は、登録商標ＩＸＡＮ  ＰＶ９１０（ソルビン社（SolVin S.A.）、ベルギー、ブリュッセルＢ−１１２０）として知られている。それは、ＰＶＤＣに２％のエポキシ化大豆油をブレンドしたものであり、食品包装用フィルム（ＥＶＡまたはＰＥを用いる）の押し出しまたは共押し出しに適している。これらのフィルムは、特に熱収縮性または熱変形性であってもよい。その材料の融点は１５５℃、水蒸気および酸素の浸透率は低い。
【００４０】
高密度ＰＶＤＣの成形温度（１６０℃から１７０℃）に近づくと、塩化水素が脱離して材料の分解が始まるため、押し出し時には、成形機は腐食により大きな損傷を受ける可能性がある。すなわち、塩化ビニル（５〜２０％）または塩化ビニル（１３％）およびアクリロニトリル（２％）を含むＰＶＤＣからなる共重合体が成形されるからである。多層フィルムの製造者がＰＶＤＣの（共）押し出しをしなくて済むようにするために、ＰＶＤＣからなる少なくとも１つの内層４，５上への２つの外層２，３の積層は、既に作製されたＰＶＤＣフィルムを用いる方法が特に好ましい。別の方法は、外層フィルムにＰＤＶＣを懸濁液として塗布することである。
【００４１】
環状オレフィン共重合体（ＣＯＣ）を、少なくとも１つの内層４，５に用いる別の材料として考慮してもよい。環状オレフィン共重合体（ＣＯＣ、登録商標ＴＯＰＡＳ；トパスアドバンストポリマー株式会社、ドイツ、フランクフルトＤ−９５９２６）は、優れた撥水性を有し、水蒸気に対する非常に良好な透過抑制能を示すことが知られている。そのオレフィン特性により、ＣＯＣ製品は、加水分解、酸およびアルカリ溶液に対して、およびメタノール等の極性溶媒に対して耐性を有する。しかしながら、ＣＯＣ製品は、例えばトルエンのような非極性溶媒により損傷を受ける可能性がある。ＴＯＰＡＳ（登録商標）ＣＯＣ樹脂は紫外線照射の影響を受けやすいので、紫外線安定化剤の使用が推奨されている。無水マレイン酸を修飾したＣＯＣは、接着性を向上させる目的でＣＯＣ内層を用いる時に思想することが好ましい。
【００４２】
ＥＶＯＨは、その優れた酸素透過抑制能により、少なくとも１つの内層４，５に用いるさらに別の材料として考慮される。さらに、ポロプロピレン（ＰＰ）も、少なくとも１つの内層４，５に用いるさらに別の材料として考慮される。その理由は、水蒸気透過抑制能が非常に良好であり（表２参照）、そのためＥＶＯＨ層との組み合わせに特に適しているからである（表１参照）。特開２００４−２２３９２５Ａ号公報により公知のポリエチレン（ＰＥ）は、それ自身水蒸気透過抑制能が良好ではあるが、本発明に用いる少なくとも１つの内層４，５の対象としては考慮されない。それは、その融点が１３５℃であり、完成品の光起電力モジュールの製造に用いるには低すぎるからである。なぜならモジュール全体を積層するための真空プレスでは１４０℃から１５０℃の温度が通常使用されるからである。
【００４３】
そのため、少なくとも１つの内層４，５の材料としては、ＰＶＤＣ、ＣＯＣ、ＰＰおよびＥＶＯＨ並びにそれらの組み合わせを含む群から選択するのが好ましい。この群で構成される少なくとも１つの内層４，５に対する好ましい付加材料は、ＰＰＳ（ポリフェニレンスルフィド）、ＰＳＵ（ポリスルホン）、ＰＥＳＵ（ポリエーテルスルホン）、ＰＰＳＵ（ポリフェニルスルホン）、ＰＥＥＫ（ポリエーテルエーテルケトン）、液晶ポリマー（ＬＣＰ＝液晶ポリマー）、ポリイミド（ＰＩ）、およびポリアミドイミド（ＰＡＩ）である。２つの内層４，５の好ましい組み合わせは、ＰＶＤＣ＋ＥＶＯＨまたはＣＯＣ＋ＥＶＯＨまたはＰＰ＋ＥＶＯＨから形成することができ、ＰＶＤＣ＋ＥＶＯＨの組み合わせが特に好ましい。
【００４４】
内層４，５の少なくとも１つの面と、外層２，３の一方または両方の内面との間に層同士の良好な接着を確保するために接着促進層６を設けてもよい。しかしながら、これが必要なのは、材料の問題により、外層２，３の両方が、内層４，５との間で自発的な接着接続を行わない場合のみである。同様に、接着促進層７を２つの内層４，５の間に設けてもよい。接着促進層６，７，９に用いる材料は、アクリレート、エポキシド、ＰＵＲ（ポリウレタン）、修飾ポリオレフィン（例えばＥＰＭまたはＥＰＤＭを基体とする）、アイオノマーおよびエチレンビニルアセテート（ＥＶＡ）を含む材料から選択することが好ましい。
【００４５】
本発明の光起電力モジュール用多層バックシート１の別の変形例では、少なくとも１つの内層４，５の材料が、ＰＢＴ（ポリブチレンテレフタレート）、ＰＥＴ（ポリエチレンテレフタレート）およびＰＥＮ（ポリエチレンナフタレート）を含む一部が芳香族であるポリエステルからなる群から選択される。この内層は、ブロックが近接層と相溶性であるエステルアミドブロック共重合体からなる少なくとも１種の近接接着促進層と常に組み合わせて使用され、該コポリエステルアミドは一部が芳香族であるポリエステルと、少なくとも１つのポリイミド外層とを結合する。
【００４６】
好ましくは、エステルアミドブロック共重合体のブロックは、エステルアミドブロック共重合体からなる接着促進層に近接している、一部が芳香族であるポリエステルに一方では対応し、他方ではポリアミドに対応している。それは、近接する高分子層と物質的に同一のブロックは最も優れた相溶性または接着性を有するからである。
【００４７】
好ましい態様では、一部が芳香族であるポリエステルを、その両面上で、エステルアミドブロック共重合体からなる各接着促進層によってポリアミドからなる２つの外層２，３と結合せしめる。
【００４８】
エステルアミドブロック共重合体を接着促進層として用いることにより、一段階の共押し出しで完成品バックシートの製造を行うことができる。すなわち、その光起電力モジュール用多層バックシートを共押し出しできる。
【００４９】
一部が芳香族であるポリエステルからなる内層と接着促進剤（ＨＶ）としてのエステルアミドブロック共重合体を有する好ましい光起電力モジュール用多層バックシートは例えば次の構造を有してもよい：ポリアミド１２／ＨＶ／ＰＢＴ／ＨＶ／ポリアミド１２。この場合、エステルアミドブロック共重合体接着促進剤は、ポリアミド１２とＰＢＴブロックとからなることが好ましい。その接着促進剤は、登録商標グリラミッド（Ｇｒｉｌａｍｉｄ）ＥＡ２０ＨＶ１という名前でエムス（ＥＭＳ）化学社（スイス、ドマート／エムス）から入手できる。
【００５０】
一部が芳香族であるポリエステルからなる内層と接着促進剤としてのエステルアミドブロック共重合体を有する光起電力モジュール用多層バックシートの類似構造として、ＰＡ１０１０がポリアミド外層を形成するものも好ましい：ポリアミド１０１０／ＨＶ／ＰＢＴ／ＨＶ／ポリアミド１０１０。
【００５１】
本発明の光起電力モジュール用多層バックシート１の製造方法において、ポリアミドを架橋させるために、架橋活性化剤をポリアミド溶融物に添加してもよい。該架橋活性化剤は、トリメチロールプロパントリメタクリレートおよびトリアリルイソシアヌレート（ＴＡＩＣ）からなる群から選択することが好ましい。
【００５２】
２つの外層２，３を最初に独立のフィルムとして押し出し、内層４の２つの面上に積層することが好ましい。あるいは、２つの外層２，３および内層４を、溶融層として共押し出し、直接多層フィルムとしてもよい。既に説明したように、一部が芳香族であるポリエステルをエステルアミドブロック共重合体と組み合わせて用いる場合には、後者の方法が特に好ましい。
【００５３】
架橋活性化剤がポリアミドに含まれている場合には、押し出した箔の架橋を、高エネルギー放射、例えば電子放射により、個々のポリアミドフィルムまたは多層フィルムのいずれかに対して開始させることが好ましい、
【００５４】
架橋可能ではあるが未架橋のポリアミドの変形例として、架橋活性化剤を含むが放射を行わない例を挙げることができる。通常の状態では特性に関して架橋は必要ではないが、火事等の緊急時にポリアミドの垂れを防止する必要がある場合には、この変形例は有用である。このような場合、特に火の熱エネルギーにより架橋が開始される。
【００５５】
本発明のバックシートのポリアミド成形混合物は、白色顔料、紫外線安定化剤、紫外線吸収剤、酸化防止剤、熱安定剤、加水分解安定剤、架橋活性化剤、難燃剤、特に層状シリケート等のナノフィラー、フィラー、着色剤（染料および着色顔料を含む）、補強剤、接着促進剤および耐衝撃性改良剤から選択された添加剤を含むことが好ましい。ポリアミド材料またはバックシートの水蒸気透過抑制能は、層状シリケートを用いてさらに向上させることができる。層状シリケートは、ポリアミド成形混合物の熱酸化分解耐久性および寸法安定性（フィルム製造時の後収縮が小さく、かつ熱膨張係数が小さい）をさらに向上させる。
【００５６】
所望の高い反射率を与える白色顔料は、酸化チタン（好ましくはルチル型の結晶変態）は好ましい。酸化チタンは、同時に紫外線吸収剤としても作用する。他の可能な白色顔料は、例えば酸化亜鉛および硫化亜鉛である。白色顔料用いたバックシートの反射率は、少なくとも９２％であることが好ましい。
【００５７】
光起電力モジュール用バックシートが、火事または火事の延焼時の特性に関する要求特性、例えば米国規格ＵＬ７９０（屋根材の防火試験についての標準試験方法）をさらに満たすことが好ましい。バックシートは、必ずしも難燃性である必要はないが、可能であれば、これら高分子またはポリアミドは、炎の中にまたはそれら自身が燃えている時に、少なくとも垂れたりまたは落下すべきではない。それは、燃焼滴が、家の低い部分に火を非常に速く拡げるからである。本発明者らは、垂れに関し、架橋ポリアミドは、炎に接触しても、通常の非架橋ポリアミドの場合と異なり、実質的に垂れないということを見出した。追加としてあるいは代わりに、高分子またはポリアミドは、難燃剤を含んでもよく、および難燃性となるように処理されてもよい。これらの観点から、架橋ポリアミドＰＡ１０１０およびＰＡ１２が特に好ましい。別の難燃剤を必要に応じて用いてもよい。難燃剤を複数の層の中に含有させてもよい。
【００５８】
外層２，３に対して請求された範囲からポリアミド、少なくとも１つの内層４，５のための材料、および１種または複数のこれら添加物を必要に応じて添加することを選択することにより、本発明の光起電力モジュール用多層バックシート１は、そのバックシートに課されるすべての関連した要求、例えば、耐候性（紫外線および加水分解に対する耐性）、耐熱性、機械抵抗性、電気絶縁性、高反射率および優れた接着性を満たす。選択された１種（または複数）の内層を有する本発明の多層を用いた解決策は、その重要な効果として、水蒸気および酸素に対する透過抑制能の向上、−３０℃から＋８０℃の範囲での熱膨張の減少、および相対温度指数（ＲＴＩ）の＞＋１０５℃の達成がある。単層フィルムでは同等の値を得ることはできない。
【００５９】
本発明の光起電力モジュール用多層バックシートの製造には、押し出し法または積層法が最も適している。もしポリアミドの架橋を行う場合には、成形前にポリアミド成形混合物へ架橋活性化剤を添加する。好ましい架橋活性化剤は、例えばＴＭＰＴＭＡ（トリメチロールプロパントリメタクリレート）およびＴＡＩＣ（トリアリルイソシアヌレート）である。各活性化剤を使用する場合、混合時または直列のフィルム押し出し時にラジカル的に前もって架橋してもよい。高エネルギー放射により、押し出しフィルムについて引き続き加工を開始するのが好ましい。高エネルギー放射は、電子放射によるものが好ましい。
【００６０】
このようにして製造した本発明の構成に係るバックシートを、光起電力モジュールの製造に用いる。
【００６１】
架橋ポリアミド１１およびポリアミド９１０（非架橋体および架橋体）、ポリアミド１０１０（非架橋体および架橋体）、ポリアミド１０１０／１０ＣＨＤＡ（非架橋体および架橋体）、ポリアミド１０１２（非架橋体および架橋体）、およびポリアミド１２１０（非架橋体および架橋体）を用いた変形例は、それらが維持可能な原料に基づくものであるという生態学的主張をさらに主張することができる。それは、ひまし油がＰＡ１１モノマーを製造するための原料としてだけでなく、炭素原子１０個の二酸および／または炭素原子１０個のジアミンを用いてポリアミドを合成するために使用するセバシン酸（デカン二酸）およびデカンジアミンを製造するための原料でもあるからである。また、アゼライン酸（炭素原子９個の二酸）はひまし油から入手でき、ＰＡ９９またはＰＡ（Ｍおよび／またはＰ）ＡＣＭ９の中に存在している。図１に示す積層された光起電力モジュール用多層バックシート１についての第１の形態は、架橋ポリアミドＰＡ１０１０からなる２つの外層２，３とＰＶＤＣからなる内層４を含んでいる。
【００６２】
図２も光起電力モジュール用多層バックシート１を示しており、該バックシートは、第１の外層２、第２の外層３、およびこれら外層の間に配置され水蒸気および／または酸素に対する障壁を形成する少なくとも１つの内層４を含み、これら層は高分子からなる。図１に関係するすべての説明がここでも適用できる。好ましくは、図２に示す共押し出しされた光起電力モジュール用多層バックシート１についての第２の形態は、ポリアミドＰＡ  ＭＡＣＭ１２からなる２つの外層２，３と、無水マレイン酸で修飾されたＣＯＣからなる１つの内層４を含んでいる。
【００６３】
図３は、第３の形態に基づく光起電力モジュール用多層バックシート１を示しており、該バックシートは、２つの外層２，３、および２つの内層４，５を有している。すべてのこれらの層は高分子で構成されている。図２に関係するすべての説明が同様にここでも適用できる。しかしながら、２つの内層４，５の１つはＥＶＯＨからなるものを用いてもよい。好ましくは、図３に示す第３の形態に係る積層された光起電力モジュール用多層バックシート１は、ポリアミドＰＡ  ＭＡＣＭ１２からなる２つの外層２，３、ＰＶＤＣからなる内層４およびＥＶＯＨからなる内層５を含んでいる。
【００６４】
図４も、２つの外層２，３、およびこれら外層２，３の間に配置され水蒸気および／または酸素に対する障壁を形成する２つの内層４，５を含む光起電力モジュール用多層バックシート１を示している。図３に関係するすべての説明がここでも適用できる。好ましくは、図４に示す第４の形態に係る積層された光起電力モジュール用多層バックシート１は、架橋されたポリアミドＰＡ１０１０からなる２つの外層２，３、ＰＶＤＣからなる内層４およびＣＯＣからなる内層５を含んでいる。
【００６５】
図５も、２つの外層２，３、およびこれら外層２，３の間に配置され水蒸気および／または酸素に対する障壁を形成する２つの内層４，５を含む光起電力モジュール用多層バックシート１を示している。図３に関係するすべての説明がここでも適用できる。好ましくは、図５に示す第５の形態に係る積層された光起電力モジュール用多層バックシート１は、架橋されたポリアミドＰＡ  ＭＡＣＭ１２からなる２つの外層２，３、ＣＯＣからなる内層４およびＥＶＯＨからなる内層５を含んでいる。
【００６６】
図６は、２つの外層２，３、およびこれら外層２，３の間に配置され水蒸気および／または酸素に対する障壁を形成する３つの内層４，５，８を含む光起電力モジュール用多層バックシート１を示している。すべてのこれらの層は高分子で構成されている。図１または３に関係するすべての説明が同様にここでも適用できる。この場合、光起電力モジュール用多層バックシート１は、少なくとも３つの内層４，５，８を含んでいる。第２または第３の内層５，８として使用できる障壁高分子は、ＰＰＡ（ポリフタルアミド、一部が芳香族であるポリアミド）、ＰＰＳ（ポリフェニルスルホン）、ＰＥＩ（ポリエーテルイミド）、ＰＡＩ（ポリアミドイミド）、ＰＩ（ポリイミド）およびＰＥＥＫ（ポリエーテルエーテルケトン）である。
【００６７】
光起電力モジュールの残りの部品（別々には示していない）は、すべての図面中、最上部に図示された外層２の上に配置される。内層が２層または３層の場合、図面に示すものとは異なるように障壁層の順番を選択してもよい。
【００６８】
本発明の光起電力モジュール用多層バックシート１の別の形態は、表１に示す以下の例を含み、該例は、好ましい層の組み合わせの選択を単に示すものであり、限定するものと理解されるべきではない：
【００６９】
【表１】
2012039086.tif 000003
【００７０】
略号は以下のことを意味する：
ＡＳ＝外層；ＨＶ＝接着促進層；ＩＳ＝内層
【００７１】
表１に記載した材料について、多数の選択された標準化透過係数が以下の表２に例として記載されている：
【００７２】
【表２】
2012039086.tif 000004
【００７３】
説明：[１]ＤＩＮ／ＩＳＯ  １５１０５−１（Ｏ２）およびＤＩＮ／ＩＳＯ  １５１０６−１（Ｈ２Ｏ）に基づいて、エムス（ＥＭＳ）内部で測定した値
[２]文献値：「プラスチックおよびエラストマーの透過特性」、Liesl K. Massey, 2003, プラスチック・デザイン・ラボラトリー（Plastic Design Library）.
【００７４】
以下の例示的な透過度は、表２の透過係数から計算したものである。単層フィルムの対象となる透過性を決めることを可能とするため、標準化透過係数を対象となる層の厚さ（ｍｍ）で割った。多層フィルムの場合、各層の透過度の逆数を考慮する必要がある（電気抵抗との類似性）。全体の透過度を計算するためには、各透過度の逆数を合計する必要があり、そして全体の透過度の逆数はこの合計から計算される（電気抵抗の直列接続を流れる電流との類似性）。
【００７５】
比較例：      単層フィルム
材料：        ＰＡ１２
全厚み：      ３００μｍ
酸素透過度：  ６３．３[ｃｍ３／ｍ２＊ｄａｙ＊ｂａｒ]
水蒸気透過度：２６．７[ｇ／ｍ２＊ｄａｙ]
【００７６】
実施例：      多層フィルム
材料：        ＰＡ１２（１２５μｍ）／ＰＶＤＣ（５０μｍ）／ＰＡ１２（１２５μｍ）
全厚み：      ３００μｍ
酸素透過度：  ５．７[ｃｍ３／ｍ２＊ｄａｙ＊ｂａｒ]
水蒸気透過度：０．４０[ｇ／ｍ２＊ｄａｙ]
（ここでは、接着促進層は考慮されていない。）
【００７７】
単層フィルム（比較例）と、同じ厚さを有する本発明の多層フィルム（実施例）とを比較すると、計算された透過度に基づくと、透過抑制フィルムを用いると透過度を顕著に減少させることができる。事実、酸素透過度は比較例の約１１分の１に減少し、水蒸気透過度は比較例の約６６分の１に減少した。
【００７８】
食品包装技術で公知の透過抑制フィルムを、全く特殊である本発明の技術分野に適用することは、当業者には自明ではなく、特に、成形が少し困難である材料（例えばＰＶＤＣ）を用いているが故に自明ではない。
【００７９】
外層２，３を別の好ましいポリアミドで代わりに製造することも通常可能である。
【符号の説明】
【００８０】
１  起電力モジュール用多層バックシート
２  第１の外層
３  第２の外層
４  第１の内層
５  第２の内層
６  外側接着促進層
７  第１の内側接着促進層
８  第３の内層
９  第２の内側接着促進層
【図１】
2012039086.tif 000005
【図２】
2012039086.tif 000006
【図３】
2012039086.tif 000007
【図４】
2012039086.tif 000008
【図５】
2012039086.tif 000009
【図６】
2012039086.tif 000010
【外国語明細書】
2012039086.tif 000011
2012039086.tif 000012
2012039086.tif 000013
2012039086.tif 000014
2012039086.tif 000015
2012039086.tif 000016
2012039086.tif 000017
2012039086.tif 000018
2012039086.tif 000019
2012039086.tif 000020
2012039086.tif 000021
2012039086.tif 000022
2012039086.tif 000023
2012039086.tif 000024
2012039086.tif 000025
2012039086.tif 000026
2012039086.tif 000027
2012039086.tif 000028
2012039086.tif 000029
2012039086.tif 000030
2012039086.tif 000031
2012039086.tif 000032
2012039086.tif 000033
2012039086.tif 000034
2012039086.tif 000035
2012039086.tif 000036
2012039086.tif 000037
2012039086.tif 000038
2012039086.tif 000039